(57)【要約】【課題】  本発明の課題は、従来技術では達成し得なかった、優れた電気伝導性と柔軟性を同時に備えた炭素繊維およびその製造方法を提供することである。【解決手段】  単繊維のループ試験における、破断直前のループ頂点部分の繊維の曲率半径ｒ（μｍ）と繊維径Ｄ（μｍ）の比（ｒ／Ｄ）が８．０以下で、かつ二端子法を用いて測定した炭素繊維束の体積抵抗率が２．０×１０−５Ω・ｍ以下である炭素繊維束である。この炭素繊維束は、表面温度が１５０℃以上４４０℃以下である加熱ロールに断続的に接触させて耐炎化することにより好適に得られる。【選択図】なし【特許請求の範囲】
【請求項１】
単繊維のループ試験における、破断直前のループ頂点部分の繊維の曲率半径ｒ（μｍ）と繊維径Ｄ（μｍ）の比（ｒ／Ｄ）が８以下であり、二端子法を用いて測定した炭素繊維束の体積抵抗率が２×１０−５Ω・ｍ以下である炭素繊維束。
【請求項２】
単繊維のループ試験における、ループの短径Ｒ１（μｍ）と長径Ｒ２（μｍ）の比（Ｒ１／Ｒ２）が急激に上昇し始める座屈点において、次式で求められる圧縮降伏歪とストランド引張弾性率の積から得られる単繊維圧縮強度が５ＧＰａ以上である、請求項１に記載の炭素繊維束。
εcf  ＝  １．０７ × Ｄ／Ｒ２
【請求項３】
Ｘ線回折法で２θ測定を行い、ｄ（００２）面の回折強度のピーク半価幅から求めたグラファイト網面結晶サイズＬｃが１．７ｎｍ以上で、ｄ（００２）面回折が最高強度になる２θでβ測定を行い、回折強度のピーク半価幅から求めた結晶子配向度πが７５％以上である請求項１または２に記載の炭素繊維束。
【請求項４】
ストランド弾性率が２５０ＧＰａ以下で、請求項１〜３のいずれか一項に記載の炭素繊維束。
【請求項５】
単繊維繊度が２．３ｄｔｅｘ以下の炭素繊維前駆体アクリル繊維束を、
（Ａ）表面温度が１５０℃以上４４０℃以下である加熱ロールに断続的に接触させるか、または、
（Ｂ）酸化性雰囲気中で加熱した後、表面温度が１５０℃以上４４０℃以下である加熱ロールに断続的に接触させるかして、
繊維密度を１．３５ｇ／ｃｍ３以上１．４３ｇ／ｃｍ３以下とする際に繊維束を加熱する時間を３０分以下とする、炭素繊維束の製造方法。
【発明の詳細な説明】
【技術分野】
【０００１】
本発明は、電気伝導性が高く、柔軟性に優れた炭素繊維及びその製造方法に関するものである。
【背景技術】
【０００２】
炭素繊維は高強度、高弾性率、軽量等の優れた特性を有しており、航空宇宙用途や、スポーツ、レジャー用途を中心に利用されてきた。さらには近年では、高導電性という特長も活かした炭素繊維ケーブル、電子機器筺体、電池やキャパシタの電極添加材料などへの用途も広まりつつある。このように、炭素繊維の適用領域は拡大し、特に電気伝導性が高く、複雑な形状を要する部材への需要も高まってきている。
【０００３】
炭素繊維の導電性はグラファイト網面構造の発達と相関があり、グラファイト網面構造が発達しているほど、導電性は高くなる。グラファイト網面構造を発達させる手法として、炭素化温度を高くする方法や、耐炎化や炭素化時に繊維を伸長させながら焼成する方法などがある。しかしながら、これらの手法を用いると、同時に引張弾性率が高くなってしまい、剛性の高い炭素繊維になる。このような、剛性の高い炭素繊維は、曲げ方向への柔軟性や圧縮特性が低く、複合材料に成型する際の加工性が低いという難点があり、電気伝導性の高い炭素繊維の用途は限られてきた。
【０００４】
特許文献１には異種元素を含浸することで、繊維中心部に対比して結晶性の低い領域を表層部に有した圧縮強度に優れた炭素繊維が開示されている。また、特許文献２には特定の引張強度、引張弾性率および炭素結晶サイズを有した、ねじりや曲げに強いゴルフシャフトに好適な炭素繊維が開示されている。
【０００５】
しかしながら、特許文献１、２に記載の発明は、圧縮強度や曲げに強いなどの機械的特性を規定している特許ではあるが、電気的特性を規定する記載はない。
特許文献１の場合、イオン注入により表層の結晶部が低下しており、電気伝導性も低下する問題があった。
また、特許文献２の場合、耐炎化時間が長いため、単繊維繊度が１．１ｔｅｘより小さい前駆体繊維を使用した場合、低い炭素化温度でも引張弾性率が発現し、剛性の高い炭素繊維ができやすいという問題があった。
【先行技術文献】
【特許文献】
【０００６】
【特許文献１】特開平９−１７０４２７号公報
【特許文献２】特開２００５−２５６２１１号公報
【発明の概要】
【発明が解決しようとする課題】
【０００７】
本発明の課題は、従来技術では達成し得なかった、優れた電気伝導性と柔軟性を同時に兼ね備えた炭素繊維およびその製造方法を提供することにある。
【課題を解決するための手段】
【０００８】
即ち本発明の要旨は、（１）単繊維のループ試験における、破断直前のループ頂点部分の繊維の曲率半径ｒ（μｍ）と繊維径Ｄ（μｍ）の比（ｒ／Ｄ）が８以下であり、二端子法を用いて測定した炭素繊維束の体積抵抗率が２×１０−５Ω・m以下の炭素繊維束である。
【０００９】
（２）単繊維のループ試験で、ループの短径Ｒ１（μｍ）と長径Ｒ２の比（Ｒ１／Ｒ２）が急激に上昇し始める座屈点において、次式で求められる圧縮降伏歪（εcf）とストランド引張弾性率の積から得られる単繊維圧縮強度が５ＧＰａ以上であることが好ましい。
εcf  ＝  １．０７  ×  Ｄ／Ｒ２
【００１０】
また、（３）Ｘ線回折法で２θ測定を行い、ｄ（００２）面の回折強度のピーク半価幅から求めたグラファイト網面結晶サイズＬｃが１．７ｎｍ以上で、ｄ（００２）面回折が最高強度になる2θでβ測定を行い、回折強度のピーク半価幅から求めた結晶子配向度πが７５％以上であることが好ましい。
そして、（４）ストランド弾性率が２５０ＧＰａ以下であることが好ましい。
【００１１】
第二の要旨は、（５）  単繊維繊度が２．３ｄｔｅｘ以下の炭素繊維前駆体アクリル繊維束を、
（Ａ）表面温度が１５０℃以上４４０℃以下である加熱ロールに断続的に接触させるか、または、
（Ｂ）酸化性雰囲気中で加熱した後、表面温度が１５０℃以上４４０℃以下である加熱ロールに断続的に接触させるかして、
繊維密度を１．３５ｇ／ｃｍ３以上１．４３ｇ／ｃｍ３以下とする際に繊維束を加熱する時間を３０分以下とする、炭素繊維束の製造方法。
である。
【発明の効果】
【００１２】
本発明により、電気伝導性が高くて複雑な形状を擁した複合材料への加工が容易である炭素繊維及びその製造方法を得ることができる。
【図面の簡単な説明】
【００１３】
【図１】ループ試験法の概略図である。
【図２】ループの長径と短径を表した概略図である。
【図３】体積抵抗率測定装置の概略図である。
【図４】体積抵抗率測定装置の一部の概略図である。
【発明を実施するための形態】
【００１４】
以下、本発明を詳細に説明する。
炭素繊維の電気伝導性を向上させるためには、グラファイト網面構造を発達させる必要がある。その方法として、炭素化工程での焼成温度を高くする方法や、繊維を伸長させながら焼成する方法などが従来から知られている。しかしながら、これらの方法を用いると、ストランド引張弾性率も同時に増大して繊維の剛性が高まるため、炭素繊維の柔軟性が低下して、複合材料への加工性が低下することが予想される。
【００１５】
本発明者らは、従来の酸化性雰囲気下における耐炎化処理時間を短くして、加熱ロールを用いた耐炎化処理を行い、繊維密度を向上させた後、炭素化処理を行うことによって、電気伝導性が高く、柔軟性に優れた炭素繊維が得られることを見出し、本発明を完成させるに至った。
【００１６】
本発明の炭素繊維は、単繊維のループ試験における、破断直前の最もループ頂点部分の繊維の曲率半径ｒ（μｍ）と繊維径Ｄ（μｍ）の比（ｒ／Ｄ）が８以下で、かつ二端子法を用いて測定した炭素繊維束の体積抵抗率が２×１０−５Ω・ｍ以下のアクリル系炭素繊維束である。
【００１７】
柔軟性の指標として、単繊維のループ試験による破断直前のループの曲率半径が有用である。曲率半径ｒ（μｍ）は繊維径Ｄ（μｍ）の大きさにも依存するので、繊維自体の柔軟性を評価するため曲率半径と繊維径の比（ｒ／Ｄ）を採用した。ｒ／Ｄはその値が小さいほど、繊維の曲げ剛性が低く、柔軟であることを表す。ｒ／Ｄの上限値は、複雑な成型に耐えられるだけの柔軟性を有するという点から、８．０以下が好ましく、７．７以下がより好ましく、７．４以下がさらに好ましい。
下限値は、成型の加工性の点から、４．０以上が好ましく、５．０以上がより好ましく、６．０以上がさらに好ましい。
【００１８】
本発明において、繊維径Ｄ（μｍ）は、炭素繊維束の目付け（ｇ／ｍ）と密度、フィラメント数から、下式を用いて求める。
Ｄ２  ＝  ４／π×Ｔ／（ρ×ｆ）×１０６
【００１９】
Ｔ：炭素繊維束の目付け（ｇ／ｍ）
ρ：炭素繊維の密度（ｇ／ｃｍ３）
ｆ：炭素繊維束のフィラメント数
【００２０】
電気伝導性の観点から、Ｘ線回折法により求めたグラファイト網面結晶サイズＬｃが１．７ｎｍ以上であることが好ましく、機械的強度が極端に低下しないよう、結晶子配向度πは７５％以上であることが好ましい。また、ループの短径と長径の比（Ｒ１／Ｒ２）が急激に上昇し始める座屈点において、下式で求められる圧縮降伏歪（εcf）とストランド引張弾性率の積から得られる単繊維圧縮強度が５ＧＰａ以上であれば、曲げ強さやねじり強さにも優れた炭素繊維になる。単繊維圧縮強度は、６ＧＰａ以上が好ましく、７ＧＰａ以上がさらに好ましい。
【００２１】
εcf  ＝  １．０７  ×  Ｄ／Ｒ２  
【００２２】
上述したように、ストランド弾性率は高すぎると、剛性が高まるため望ましくない。したがって、２５０ＧＰａ以下が好ましく、２３５ＧＰａ以下がより好ましい。
【００２３】
[ループ試験によるループ径、曲率半径、圧縮歪、圧縮強度の測定方法]
ループ試験は以下の方法で行う。
【００２４】
（１）約１０ｃｍの単繊維をスライドグラス上に置き、中央部にグリセリンを１〜２滴たらして単繊維をひねりながらループを作る。
【００２５】
（２）短冊状にした厚さ１８μｍのカプトン膜を単繊維と平行にスライドグラスに貼り付け、このカプトン膜に乗せるようにしてカバーガラスを置く。
【００２６】
（３）単繊維の片方はテープで固定し、もう片方は中央精機社製のオートマイクロアクチュエーター稼動部にテープで固定する（図１）。
【００２７】
（４）これを顕微鏡下に置いて顕微鏡に接続したビデオカメラでモニタ上に映し、これを観察しながら常にループを視野に捉えるようにしながら、単繊維を一定速度で引張り、歪をかける。
【００２８】
（５）そして破断するまでの挙動をビデオに録画し、再生画面を停止させながら、ループの短径（Ｒ２）と長径（Ｒ１）をモニタ上で測定する（図２）。
【００２９】
（６）式（１）により単繊維径（Ｄ）とＲ２から歪（ε）を計算し、εを横軸，長径と短径との比（Ｒ１／Ｒ２）を縦軸にしてグラフにプロットする。
ε＝１．０７×Ｄ／Ｒ２・・・・・（１）
【００３０】
Ｒ１／Ｒ２は、圧縮座屈しない領域では一定値を示すが、圧縮座屈すると急に大きくなる。したがって、Ｒ１／Ｒ２が急に増大し始める歪を圧縮降伏歪（εcf）として求める。これを約１０本の単繊維につき測定し、その平均値を求めた。得られた平均値に引張弾性率を掛けた値を単繊維圧縮強度とした。また、破断直前の曲率半径は、解析ソフト２ＤＭｅａｓｕｒｅ（ハイロックス社製）を用いて、最も歪んでいる部分を円近似することで求めた。
【００３１】
[グラファイト網面結晶子サイズＬｃの測定方法]
炭素繊維のグラファイト網面結晶子サイズＬｃは、以下の方法で求めることができる。（１）測定に使用する炭素繊維トウを５０ｍｍ長に切断し、ここから１２ｍｇ精秤採取し、試料繊維軸が正確に平行になるようにして引き揃えた後、幅１ｍｍの厚さが均一な繊維試料束に整える。
【００３２】
（２）この繊維試料束両端に酢酸ビニル／メタノール溶液を含浸させて形態が崩れないように固定した後、これを広角Ｘ線回折試料台に固定する。
【００３３】
（３）Ｘ線源として、リガク社製のＣｕＫα線（Ｎｉフィルター使用）Ｘ線発生装置（商品名：ＴＴＲ−ＩＩＩ、回転対陰極型Ｘ線発生装置）を用い、同じくリガク社製のゴニオメーターにより、透過法にてグラファイトの面指数ｄ（００２）に相当する２θ＝２６°近傍の回折ピークをシンチレーションカウンターにより検出する。なお、出力５０ｋＶ−３００ｍＡにて測定した。回折ピークにおける半価幅から下記の式（２）を用いて、結晶サイズＬｃを求めた。
【００３４】
Ｌｃ＝Ｋλ／（β0 ｃｏｓθ）・・・  （２）
（式中、Ｋはシェラー定数０．９、λは用いたＸ線の波長（ここではＣｕＫα線を用いているので、０．１５４１８ｎｍ）、θはＢｒａｇｇの回折角、β0 は真の半価幅、β02＝βE 2−β12（βEは見かけの半価幅、β1 は装置定数であり、ここでは０．０６３ｒａｄ）である。
【００３５】
[グラファイト網面結晶子の繊維軸方向への配向度πの測定方法]
グラファイト網面結晶子サイズＬｃの測定のときと同様にして試料を調整し、同様の解析方法によって得られたｄ（００２）回折の最高強度を含む２θで、サンプル繊維束をＸ線に対して垂直な面上で３６０°回転させながら回折強度を測定し、回折プロフィルの半価幅（Ｈ°）から、下記の式（３）を用いて結晶配向度π００２（％）を求めた。
【００３６】
π００２  ＝［（１８０−Ｈ）  ／  １８０］×１００・・・  （３）
【００３７】
[体積抵抗率の測定方法]
炭素繊維束の体積抵抗率は、ＪＩＳ−Ｒ−７６０９記載の方法で測定することができる。なお、多数の単繊維から構成される繊維束（炭素繊維束）を用いて測定することができる。この炭素繊維束を構成する単繊維数は例えば１０００〜５００００本とすることができる。また、炭素繊維束の抵抗値は二端子法により測定した（図２）。この方法では、試験長Ｌで測定した抵抗値Ｒを、以下の式（４）にそれぞれ代入し、各試験長Ｌに対して体積抵抗率Ｓ（Ｌ）を求める。ＪＩＳ法によると、試験長は１点のみでよいが、本発明では、最小二乗法でフィッティングを行うため、５０、１３０、２１０ｍｍの３点の試験長で体積抵抗率の測定を行い、各試験長に対して３回ずつ測定を行い、その平均値を実測した抵抗値とした。この方法は、測定の際に発生してしまう試料以外の抵抗を除去するものである。
【００３８】
Ｓ（Ｌ）＝Ｒ／Ｌ  ×  Ｔ／ρ・・・  （４）
ここで、Ｓ（Ｌ）：  体積抵抗率（Ω・ｍ）、Ｌ：  試験長（ｍ）、Ｒ：  実測した抵抗値（Ω）、Ｔ：  トウの目付け（ｇ／ｍ）、ρ：  炭素繊維の密度（ｇ／ｍ３）である。
【００３９】
次に、各試験長に対して求められた３つの体積抵抗率Ｓ（Ｌ）の平均値Ｓａｖ（Ｌ）を求めた。そして、試験長ＬをＸ軸、Ｓａｖ（Ｌ）とＬの積をＹ軸に取り、得られる近似直線式の傾きを炭素繊維の体積抵抗率Ｓとした。
【００４０】
炭素繊維前駆体アクリル繊維束の単繊維繊度は特に限定がないが、製造途中の糸切れや毛羽を防止するという観点から、０．３ｄｔｅｘ以上が好ましく、焼けムラを防ぐ観点から、２．３ｄｔｅｘ以下が好ましく、２．０ｄｔｅｘ以下がさらに好ましい。炭素繊維前駆体アクリル繊維束の単繊維繊度は、例えばドープ原液（紡糸原液）の吐出速度や延伸倍率を変えることによって調整することができる。また、炭素繊維前駆体アクリル繊維束の単繊維繊度は以下の方法によって測定することができる。すなわち、あらかじめフィラメント数が分かっている繊維束を１ｍ取り出してその質量を計測し、その質量をフィラメント数で割ることで単繊維繊度を求める。
【００４１】
本発明の炭素繊維は、例えば、以下の工程を含む本発明の製造方法によって製造することができる。
【００４２】
ポリアクリロニトリル系重合体からなり、かつ単繊維繊度が２．３ｄｔｅｘ未満の炭素繊維前駆体を、表面温度１５０~４００℃の加熱ロールに断続的に接触させ、繊維密度が１．３５〜１．４３ｇ／ｃｍ３に達するまで加熱処理する耐炎化工程を含むことで、本発明の炭素繊維を製造することが可能になる。加熱ロールによる耐炎化を行う前に、酸化性雰囲気下における間接加熱処理を行うことも可能であり、より均一な構造の炭素繊維が得られると期待される。ただし、酸化性雰囲気下における耐炎化処理時間が長すぎると、最終的な炭素繊維の剛性が高まることになる。したがって、酸化性雰囲気下における加熱は２５分以下が好ましく、２０分以下がより好ましく、１５分以下がさらに好ましい。
【００４３】
以上のような、耐炎化方法を用いるため、本発明の炭素繊維を得るための耐炎化処理時間は、従来に比べて圧倒的に短縮することができ、本発明の炭素繊維を得るために必要なこの工程の全所要時間は２５分程度あれば十分であり、もっと短縮することも可能である。
【００４４】
なお、本発明では、各繊維（前駆体繊維や耐炎化繊維、炭素繊維）を繊維束として取り扱うことができる。これらの繊維束は、フィラメントを多数束ねて作製することができる。繊維束を構成するフィラメント数は、用途によって適宜設定できる。ただし、品質安定性の観点から、１００，０００本以下であることが好ましく、７０，０００本以下とすることがより好ましく、５０，０００本以下がさらに好ましい。
【００４５】
本発明の炭素繊維を得るための上記に挙げた耐炎化方法以外の製造方法（重合方法、紡糸方法、炭素化方法）は、例えば以下の方法を用いることができる。
【００４６】
［重合方法］
炭素繊維用前駆体繊維として、ポリアクリロニトリル系重合体からなる特定の単繊維繊度を有する繊維を用いる。このアクリロニトリル系重合体は、アクリロニトリル単位を含めばよく、アクリロニトリルのホモポリマー（単独重合体）であっても良いし、アクリロニトリルと、他のモノマーとのコポリマー（共重合体）であっても良い。
【００４７】
炭素化を良好に行う観点から、ポリアクリロニトリル系重合体の原料としては、アクリロニトリル８５モル％以上を含み、かつ該アクリロニトリルと共重合可能な重合性不飽和単量体１５モル％以下を含む重合体が好適である。
【００４８】
前記重合性不飽和単量体の具体例として、アクリル酸メチル、アクリル酸エチル、アクリル酸イソプロピル、アクリル酸ｎ−ブチル、アクリル酸２−エチルヘキシル、アクリル酸２−ヒドロキシエチル、アクリル酸ヒドロ岸プロピルなどに代表されるアクリル酸エステル類；メタクリル酸メチル、メタクリル酸エチル、メタクリル酸イソプロピル、メタクリル酸ｎ−ブチル、メタクリル酸ｎ−ヘキシル、メタクリル酸シクロヘキシル、メタクリル酸ウラリル、メタクリル酸２−ヒドロキシエチル、メタクリル酸ヒドロキシプロピル、メタクリル酸ジエチルアミノエチルなどに代表されるメタクリル酸エステル類；アクリル酸、メタクリリル酸、イタコン酸アクリルアミド、Ｎ−メチロ−ルアクリルアミド、ジアセトンアクリルアミド、スチレン、ビニルトルエン、酢酸ビニル、塩化ビニル、塩化ビニリデン、臭化ビニル、臭化ビニリデン、フッ化ビニル、フッ化ビニリデンなどの不飽和モノマー種；ｐ−スルホフェニルメタリルエーテル、メタリルスルホン酸、アリルスルホン酸、スチレンスルホン酸、２−アクリルアミド−2−メチルプロパンスルホン酸、アリルスルホン酸、及びこれらのアルカリ金属塩などが例示できる。
【００４９】
アクリル系の炭素繊維用前駆体の原料となる重合体を得る際の重合法としては、懸濁重合法、溶液重合法、乳化重合法などを利用することができる。また、重合開始剤は、アゾ系化合物、有機過酸化物、また、過硫酸／亜硫酸や塩素酸／亜硫酸のアンモニウム塩などのレドックス触媒を用いることができる。なお、ポリアクリロニトリル系重合体の重量平均分子量は、好ましくはポリスチレン換算で５０，０００以上、より好ましくは１００，０００以上である。
【００５０】
アクリル系の炭素繊維用前駆体の原料となる重合体を溶媒に溶解してなる重合体溶液を、紡糸原液として用いる。この紡糸原液を得るために使用する溶媒としては有機溶媒が好ましく、具体的には、ジメチルスルホキシド、ジメチルホルムアミド、ジメチルアセトアミドなどが挙げられる。
【００５１】
紡糸原液中のポリアクリロニトリル系重合体の濃度は、この重合体の重合度にもよるが、紡糸工程上、好ましくは１７質量％以上、より好ましくは１８質量％以上であり、２５質量％以下であることが好ましい。
【００５２】
紡糸方法としては、公知の方法を採用でき、具体的には湿式紡糸法、乾湿式紡糸法、乾式紡糸法などが挙げられる。これらの中でも湿式紡糸法、乾湿式紡糸法が紡糸の生産性の観点、炭素繊維の強度発現性の観点から好ましく用いられる。
【００５３】
上記紡糸原液を、紡糸ノズルを解して凝固浴中に吐出して紡糸することで、凝固糸を得る。凝固糸は、これを水洗しないで直接延伸浴中で延伸してもよいし、或いは紡出後の凝固糸の溶媒を水洗によって除去した後に延伸浴中で延伸してもよい。このときの延伸浴には、通常５０〜９８℃の温水を利用し、前記溶媒の濃度が０重量％から凝固浴の濃度までの範囲になるよう設定する。
【００５４】
次いで通常は、糸条に油剤を付与する。油剤の付与方法には、浸漬法、キスローラー法、ガイド給油法、油剤浴中の駆動・非駆動ローラーによる方法、走行する糸条を固定・非固定のガイドバーへ掛けて付与する方法、上方へ吹き出した油剤中に糸条を走行させて付与する方法、走行する糸条へ上方から油剤を滴下させて付与する方法、油剤液を噴霧した空間に糸条を走行させて付与する方法、又はこれらを複数組み合わせた方法などを利用することができ、糸条の種類や用途に応じて適宜選択することができる。
【００５５】
ここで、シリコーン油剤の量が多すぎると、得られる炭素繊維に充分な樹脂接着性が得られなくなることがあるために、付与するシリコーン油剤の量は必要最小限に止めておき、前記付与方法によって糸条へ均一に付与するようにするのが好ましい。
【００５６】
続いて、浴中延伸後の糸条を、ホットドラムなどで乾燥することによって乾燥緻密化する。この乾燥緻密化の工程での乾燥温度、所要時間などは適宜選択することができる。また、乾燥緻密化後の糸条は、必要に応じて、加圧スチーム中や熱板、乾熱ロールで延伸するなどして、より高温の環境で延伸するのが好ましい。
【００５７】
以上のような製造方法により、単繊維繊度２．３ｄｔｅｘ以下、配向度８５％以上のアクリル系の炭素繊維用前駆体にすることが好ましく、これを焼成して、所定の物性を具備する炭素繊維にする。
【００５８】
本発明の炭素繊維を得るための炭素繊維用前駆体の耐炎化方法としては、熱板、熱ロールなどの加熱体に繊維を接触させる直接加熱処理が必要である。その中でも、省スペース化可能、延伸の容易さなどから熱ロールを用いる方法がより好ましい。
【００５９】
直接加熱処理におけるロールの温度は、繊維の暴走反応を防ぐ観点から、１５０℃以上４４０℃以下の温度範囲内で段階的に温度を上げていくのが好ましい。また、十分に繊維を加熱するために、ロール速度にもよるが３本から１０本程度の等温のロールを１組とし、繊維に接触させる組順に徐々に温度を上げていき、段階的に加熱していくことが好ましい。組の数は特に指定しないが、コストを安く抑える観点から、３組から８組の等温のロールの組を用いて加熱するのが望ましい。最初の加熱ロール温度は、酸化性雰囲気下における加熱処理を行わない場合は、１５０℃以上２５０℃以下の温度範囲にすることが好ましく、酸化性雰囲気下における加熱処理を行う場合は、繊維密度にも拠るが、２００℃以上４００℃以下が好ましい。１０℃温度の上げ方は、組の数にもよるが、暴走反応を防ぐ観点から、〜４０℃ごと温度を上げていくのが好ましい。この加熱に使用する熱ロールは連続して接触させても良いし、断続的（間欠的）に接触させても良い。
【００６０】
また、ロール加熱の前に、酸化性雰囲気下における間接加熱処理を行うことも可能である。ただし、酸化性雰囲気下における耐炎化処理時間が長すぎると、最終的な炭素繊維の剛性が高まることになる。したがって、酸化性雰囲気下における加熱は２５分以内が好ましく、２０分以内がより好ましく、１５分以内がさらに好ましい。また、該工程における加熱温度は１７０℃以上３００℃以下であることが好ましく、１８０℃以上２７０℃以下であることがより好ましい。１７０℃以上であれば、耐炎化反応を容易に進行させることができ、３００℃以下であれば、環化反応に伴う暴走反応を防ぐことができる。
【００６１】
また、酸化による急激な発熱を抑制するために、この温度範囲で、段階的に昇温加熱することが好ましい。
【００６２】
上記のような方法による耐炎化時間は、コストを安く抑える観点から、合計で２５分以内が好ましく、２０分以内がより好ましく、１５分以内がさらに好ましい。なお、直接加熱処理時間が短ければ短いほどコストを安く抑えることができる。
【００６３】
以上の様な、ロール接触による加熱処理を施すことで、密度が１．３５〜１．４３ｇ／ｃｍ３の耐炎化繊維を得る。耐炎化密度が１．３５ｇ／ｃｍ３以上あれば、次の炭素化工程にて燃えない安定した耐炎化繊維構造となる。また、１．４３ｇ／ｃｍ３以下であれば、過度な酸化反応を抑制することができ、炭素化収率の低下を防ぐことができる。
【００６４】
なお、本発明では、直接加熱処理を行うことで、単繊維表面のグラファイト網面を成長させることができるため、弾性率が低いにもかかわらず、体積抵抗率の低い炭素繊維を得ることが可能となる。
【００６５】
耐炎化工程を完了した糸条は、常法により、不活性雰囲気中で炭化処理に付される。ここでの雰囲気温度は、得られる炭素繊維の性能を高める点から、１０００℃以上が好ましく、１２００℃以上にするのがより好ましい。しかし、１５００℃以上の温度で処理すると、過度に黒鉛化が進み、剛性が増すため柔軟性の高い炭素繊維が得られない。
【００６６】
又、炭化処理工程は、比較的分解発生物の多い６００〜１０００℃までの低温領域とそれ以上の温度領域との複数の炉に分けて行なうことが、得られる炭素繊維の諸物性及び生産性向上の点から好ましい。
【実施例１】
【００６７】
アクリロニトリル質量９８質量％、メタクリル酸２−ヒドロキシエチル２．０質量％を共重合させたアクリロニトリル系共重合体（極限粘度〔η〕＝０．２１）を、ジメチルアセトアミドに溶解して紡糸原液（重合体濃度：２１質量％、温度：６０℃）を調製した。
【００６８】
この紡糸原液を、孔数２４０００のノズル孔を有する口金を用いて、温度２５℃、濃度４５質量％のジメチルアセトアミド水溶液中に吐出して、凝固糸とした。この凝固糸を、洗浄延伸及び熱延伸させて、全体で７．４倍延伸させた前駆体繊維束を得た。この前駆体繊維の単繊維繊度は、１．２ｄｔｅｘであった。
【００６９】
次に、この前駆体繊維を、酸化性雰囲気中、６本ずつ１８０℃、２１０℃、２４０℃、２７０℃、３００℃、３３０℃にそれぞれ設定した加熱ロール６組（６本×６組）に順に接触させることで、耐炎化繊維を得た。繊維が各組を通過する間の時間は、それぞれ２分、２分、２分、１分、２分、３０秒で、合計９分３０秒要した。
なお、密度が急激に上昇し始める温度域では、暴走反応を防ぐために接触時間を短くしている。得られた耐炎化繊維の密度は１．３９ｇ／ｃｍ３であった。
【００７０】
この耐炎化繊維を、窒素雰囲気下、最高温度６５０℃、伸長率３．０％にて１分間熱処理し、さらに窒素雰囲気下、高温熱処理炉にて最高温度１３５０℃、伸長率−１．５％にて、１分間炭素化処理をして、炭素繊維束を得た。
【００７１】
得られた炭素繊維の、曲率半径と繊維径の比（ｒ／Ｄ）は、７．２２、体積抵抗率は、１．８×１０−５Ω・ｍ、グラファイト網面結晶サイズ（Ｌｃ）は１．７３ｎｍ、結晶配向度は７５．７％、引張弾性率は１４２ＧＰａ、圧縮強度は５．７３ＧＰａであった。このように、実施例１では、グラファイト網面が発達し導電性が優れている一方で、曲げ方向に歪みやすく柔軟性に優れている炭素繊維が得られた。
【００７２】
＜実施例２＞
実施例１と同じ前駆体繊維束を、熱風循環式耐炎化炉にて２２０〜２５０℃の加熱空気中、伸長率０％で耐炎化処理を２０分行い、耐炎化繊維を得た。この耐炎化繊維の密度は１．２３ｇ／ｃｍ３であった。その後、この耐炎化繊維を２７０、３００℃にそれぞれ設定した加熱ロール２組（６本×２組）に順に接触させることで、耐炎化繊維を得た。繊維が各組を通過する間の時間は、それぞれ２分、４分で、合計２６分要した。この耐炎化繊維の密度は１．３９ｇ／ｃｍ３であった。この耐炎化繊維を実施例１と同じ条件で炭素化処理し、炭素繊維束を得た。
【００７３】
得られた炭素繊維の、曲率半径と繊維径の比（ｒ／Ｄ）は、７．６６、体積抵抗率は、１．６×１０−５Ω・ｍ、グラファイト網面結晶サイズ（Ｌｃ）は１．７７ｎｍ、結晶配向度は７７．９％、引張弾性率は２０９ＧＰａ、圧縮強度は６．７１ＧＰａであった。
【００７４】
実施例１と同じ前駆体繊維束を、熱風循環式耐炎化炉にて２３０〜２７０℃の加熱空気中、伸長率３％で耐炎化処理を４０分行い、耐炎化繊維を得た。耐炎化繊維の密度は１．３１ｇ／ｃｍ３であった。その後、耐炎化繊維を２７０、３３０、３６０℃に設定した加熱ロールに２０秒間毎連続的に接触させて、耐炎化繊維を得た。耐炎化繊維の密度は１．４０ｇ／ｃｍ３であった。この耐炎化繊維を実施例１と同じ条件で炭素化処理し、炭素繊維束を得た。
【００７５】
＜比較例１＞
得られた炭素繊維の、曲率半径と繊維径の比（ｒ／Ｄ）は、１１．３３、体積抵抗率は、１．６×１０−５Ω・ｍ、グラファイト網面結晶サイズ（Ｌｃ）は１．８０ｎｍ、結晶配向度は８０．７％、引張弾性率は２３９ＧＰａ、圧縮強度は５．４１ＧＰａであった。得られた炭素繊維はｒ／ｄが高く、剛性の高いものであった。
【００７６】
＜比較例２＞
紡糸原液を凝固浴中に吐出する量のみを変更して、他は実施例１と全く同じ条件で、単繊維繊度が２．５ｄｔｅｘの前駆体繊維束を得た。この前駆体繊維束を熱風循環式耐炎化炉にて２３０〜２７０℃の加熱空気中、伸長率３％で耐炎化処理を３０分行い、耐炎化繊維を得た。耐炎化繊維の密度は１．２６ｇ／ｃｍ３であった。その後、耐炎化繊維を２７０、２９０、３３０、３６０℃に設定した加熱ロールに１５秒間毎連続的に接触させて、耐炎化繊維を得た。耐炎化繊維Ｃの密度は１．３７ｇ／ｃｍ３であった。この耐炎化繊維を実施例１と同じ条件で炭素化処理し、炭素繊維束を得た。
【００７７】
得られた炭素繊維の、曲率半径と繊維径の比（ｒ／Ｄ）は、８．５３、体積抵抗率は、１．５×１０−５Ω・ｍ、グラファイト網面結晶サイズ（Ｌｃ）は１．７７ｎｍ、結晶配向度は８０．５％、引張弾性率は２１９ＧＰａ、圧縮強度は６．６１ＧＰａであった。
【００７８】
＜比較例３＞
紡糸原液を凝固浴中に吐出する量のみを変更して、他は実施例１と全く同じ条件で、単繊維繊度が２．５ｄｔｅｘの前駆体繊維束を得た。この前駆体繊維束を熱風循環式耐炎化炉にて２３０〜２７０℃の加熱空気中、伸長率３％で耐炎化処理を９０分行い、耐炎化繊維を得た。耐炎化繊維の密度は１．３８ｇ／ｃｍ３であった。この耐炎化繊維を実施例１と同じ条件で炭素化処理し、炭素繊維束を得た。
【００７９】
得られた炭素繊維の、曲率半径と繊維径の比（ｒ／Ｄ）は、１２．０８、体積抵抗率は、１．８×１０−５Ω・ｍ、グラファイト網面結晶サイズ（Ｌｃ）は１．５９ｎｍ、結晶配向度は８１．１％、引張弾性率は２４２ＧＰａ、圧縮強度は７．５０ＧＰａであった。
【００８０】
＜実施例３＞
アクリロニトリル質量９８質量％、メタクリル酸２．０質量％を共重合させたアクリロニトリル系共重合体を、ジメチルホルムアミドに溶解して、重合体濃度２３．５質量％の紡糸原液を調製した。この紡糸原液を、孔数１２０００のノズル孔を有する口金を用いて、空気中に紡出させて約５ｍｍの空間を通過させた後、温度１５℃、濃度８０．０質量％のジメチルホルムアミド水溶液中に吐出して、凝固糸とした。この凝固糸を、洗浄延伸及び熱延伸させて、全体で８．０倍延伸させた前駆体繊維束を得た。この前駆体繊維の単繊維繊度は、０．７７ｄｔｅｘであった。
【００８１】
前駆体繊維束を、熱風循環式耐炎化炉にて２２０〜２５０℃の加熱空気中、伸長率０％で耐炎化処理を２０分行い、耐炎化繊維を得た。この耐炎化繊維の密度は１．２２ｇ／ｃｍ３であった。その後、その後、この耐炎化繊維を２７０、３００℃にそれぞれ設定した加熱ロール２組（６本×２組）に順に接触させることで、耐炎化繊維を得た。繊維が各組を通過する間の時間は、それぞれ２分、４分で、合計２６分要した。この耐炎化繊維の密度は１．３９ｇ／ｃｍ３であった。この耐炎化繊維を実施例１と同じ条件で炭素化処理し、炭素繊維束を得た。
【００８２】
得られた炭素繊維の、曲率半径と繊維径の比（ｒ／Ｄ）は、７．８２、体積抵抗率は、１．７×１０−５Ω・ｍ、グラファイト網面結晶サイズ（Ｌｃ）は１．７５ｎｍ、結晶配向度は８０．２％、引張弾性率は２２１ＧＰａ、圧縮強度は７．６７ＧＰａであった。
【００８３】
＜比較例４＞
実施例３と同じ前駆体繊維束を、熱風循環式耐炎化炉にて２３０〜２７０℃の加熱空気中、熱風循環式耐炎化炉にて２２０〜２７０℃の加熱空気中、伸長率６％で耐炎化処理を４５分行い耐炎化繊維を得た。耐炎化繊維の密度は１．３４ｇ／ｃｍ３であった。その後、この耐炎化繊維を、最高温度を１，１００℃にした以外は、実施例１と同じ条件で炭素化処理し、炭素繊維束を得た。
【００８４】
得られた炭素繊維の、曲率半径と繊維径の比（ｒ／Ｄ）は、９．７１、体積抵抗率は、２．８×１０−５Ω・ｍ、グラファイト網面結晶サイズ（Ｌｃ）は１．３３ｎｍ、結晶配向度は８１．８％、引張弾性率は２５２ＧＰａ、圧縮強度は７．２２ＧＰａであった。
【００８５】
＜比較例５＞
実施例３と同じ前駆体繊維束を、熱風循環式耐炎化炉にて２３０〜２７０℃の加熱空気中、熱風循環式耐炎化炉にて２２０〜２７０℃の加熱空気中、伸長率６％で耐炎化処理を４５分行い、耐炎化繊維を得た。耐炎化繊維の密度は１．３４ｇ／ｃｍ３であった。
その後、この耐炎化繊維を、最高温度を２，４００℃にした以外は、実施例１と同じ条件で炭素化処理し、炭素繊維束を得た。
【００８６】
得られた炭素繊維の、曲率半径と繊維径の比（ｒ／Ｄ）は、１３．２２、体積抵抗率は、０．９×１０−５Ω・ｍ、グラファイト網面結晶サイズ（Ｌｃ）は３．９８ｎｍ、結晶配向度は８９．８％、引張弾性率は４４５ＧＰａ、圧縮強度は５．７５ＧＰａであった。
【００８７】
【表１】
2014185402.tif 000002
【符号の説明】
【００８８】
１  オートマイクロアクチュエーター
２  カプトン膜
３  カバーガラス
４  テープ
５  スライドガラス
６  単繊維
１０  抵抗測定器
１１  導線
１２  長さ計
１３  試験片
１４  電極
２１  試験片
２２  締付けネジ
２３  端子
２４  絶縁板
２５  銅板
【図２】
2014185402.tif 000003
【図３】
2014185402.tif 000004
【図４】
2014185402.tif 000005
【図１】
2014185402.tif 000006